(57)【特許請求の範囲】
【請求項１】
熱輸送流体が流れる凹部を有するジャケット本体と、前記凹部の開口部を封止する封止体とで構成される液冷ジャケットの製造方法であって、
底部と前記底部の周縁から立ち上がる枠状の周壁部とを有するとともに、前記周壁部の端面よりも一段下がった位置に形成された段差底面と、前記段差底面から立ち上がる段差側面とを備えたジャケット本体を準備する準備工程と、
前記段差側面の高さよりも大きい厚さ寸法の前記封止体を前記段差底面に載置して、前記段差側面と前記封止体の外周面とが突き合わされた突合せ部を形成する突合せ工程と、
前記周壁部の端面と前記外周面とで形成される内隅に、攪拌ピンを備えた回転ツールを挿入し、前記攪拌ピンのみを前記ジャケット本体及び前記封止体に接触させた状態で前記突合せ部に摩擦攪拌を行う接合工程と、を含み、
前記攪拌ピンの外周面には螺旋溝が刻設されており、前記螺旋溝を上から下に向かうにつれて左回りに形成し、
前記接合工程では、前記封止体を前記回転ツールの進行方向に対して左側に配置し、前記回転ツールを右回転させるとともに、前記回転ツールの回転中心軸を前記封止体の外側に傾けた状態で、前記内隅に沿って前記回転ツールを前記封止体の周りに一周させて前記ジャケット本体と前記封止体とを接合することを特徴とする液冷ジャケットの製造方法。
【請求項２】
前記攪拌ピンは、基端部から離間するにつれて先細りになっていることを特徴とする請求項１に記載の液冷ジャケットの製造方法。
【請求項３】
前記底部には、前記段差底面と面一の端面を備えた畝部が立設されており、
前記突合せ工程では、前記畝部にも前記封止体を載置し、
前記接合工程では、前記畝部と前記封止体とが重ね合わされた重合部に対して、前記回転ツールの攪拌ピンのみを前記封止体及び前記畝部に接触させた状態で摩擦攪拌することを特徴とする請求項１又は請求項２に記載の液冷ジャケットの製造方法。
【請求項４】
前記段差底面は、前記開口部の周縁に沿って形成される周縁部と、前記周縁部に連続して前記周縁部の外側に張り出す張出部とを備え、
前記封止体は、前記周縁部に載置される本体部と、前記張出部に載置されるタブ部とを備え、
前記接合工程では、前記張出部と前記タブ部とを接合した後に、前記周縁部と前記本体部とを摩擦攪拌することを特徴とする請求項３に記載の液冷ジャケットの製造方法。
【請求項５】
前記畝部は、前記周壁部に接続しており、
前記張出部は、前記畝部の延長線上に形成されており、
前記接合工程では、
前記回転ツールの攪拌ピンのみを前記畝部及び前記封止体に接触させた状態で、前記畝部と前記封止体との重合部に摩擦攪拌を行い、
前記回転ツールの攪拌ピンを前記タブ部の表面から引き抜くことを特徴とする請求項４に記載の液冷ジャケットの製造方法。
【請求項６】
熱輸送流体が流れる凹部を有するジャケット本体と、前記凹部の開口部を封止する封止体とで構成される液冷ジャケットの製造方法であって、
底部と前記底部の周縁から立ち上がる枠状の周壁部とを有するとともに、前記周壁部の端面よりも一段下がった位置に形成された段差底面と、前記段差底面から立ち上がる段差側面とを備えたジャケット本体を準備する準備工程と、
前記段差側面の高さよりも大きい厚さ寸法の前記封止体を前記段差底面に載置して、前記段差側面と前記封止体の外周面とが突き合わされた突合せ部を形成する突合せ工程と、
前記周壁部の端面と前記外周面とで形成される内隅に、攪拌ピンを備えた回転ツールを挿入し、前記攪拌ピンのみを前記ジャケット本体及び前記封止体に接触させた状態で前記突合せ部に摩擦攪拌を行う接合工程と、を含み、
前記段差底面は、前記開口部の周縁に沿って形成される周縁部と、前記周縁部に連続して前記周縁部の外側に張り出す張出部とを備え、
前記封止体は、前記周縁部に載置される本体部と、前記張出部に載置されるタブ部とを備え、
前記接合工程では、前記張出部と前記タブ部とを接合した後に、前記内隅に沿って前記回転ツールを前記封止体の周りに一周させて前記周縁部と前記本体部とを摩擦攪拌し、前記ジャケット本体と前記封止体とを接合することを特徴とする液冷ジャケットの製造方法。
【請求項７】
前記底部には、前記段差底面と面一の端面を備えた畝部が立設されており、
前記畝部は、前記周壁部に接続しており、
前記張出部は、前記畝部の延長線上に形成されており、
前記突合せ工程では、前記畝部にも前記封止体を載置し、
前記接合工程では、前記回転ツールの攪拌ピンのみを前記畝部及び前記封止体に接触させた状態で、前記畝部と前記封止体との重合部に摩擦攪拌を行い、
前記回転ツールの攪拌ピンを前記タブ部の表面から引き抜くことを特徴とする請求項６に記載の液冷ジャケットの製造方法。
【発明の詳細な説明】
【技術分野】
【０００１】
本発明は、液冷ジャケットの製造方法に関する。
【背景技術】
【０００２】
金属部材同士を接合する方法として、摩擦攪拌接合（ＦＳＷ＝Friction Stir Welding）が知られている。摩擦攪拌接合とは、回転ツールを回転させつつ金属部材同士の突合せ部に沿って移動させ、回転ツールと金属部材との摩擦熱により突合せ部の金属を塑性流動させることで、金属部材同士を固相接合させるものである。
【０００３】
近年、パーソナルコンピュータに代表される電子機器は、その性能が向上するにつれて、搭載されるＣＰＵ（熱発生体）の発熱量が増大しており、ＣＰＵの冷却が重要になっている。従来、ＣＰＵを冷却するために、空冷ファン方式のヒートシンクが使用されてきたが、ファン騒音や、空冷方式での冷却限界といった問題がクローズアップされるようになり、次世代冷却方式として、液冷ジャケットが注目されている。
【０００４】
このような液冷ジャケットの製造方法として、金属製の構成部材同士を摩擦攪拌接合によって接合する技術が特許文献１で開示されている。従来の液冷ジャケットは、上方が開放された箱状のジャケット本体と、ジャケット本体の開口部を封止する板状の封止体とで構成されている。
【０００５】
従来の液冷ジャケットの製造方法では、ジャケット本体の段差部に封止体を載置してジャケット本体の端面と封止体の表面とを面一にした後に、ジャケット本体と封止体との突合せ部に対して接合工程を行っている。当該接合工程では、回転ツールのショルダ部をジャケット本体の端面及び封止体の表面に押し込みつつ摩擦攪拌を行う。当該接合工程では、ジャケット本体の端面と封止体の表面とが面一になっているため、回転ツールのショルダ部を押し込むことができる。
【先行技術文献】
【特許文献】
【０００６】
【特許文献１】特開２０１０−１９４５４５号公報
【発明の概要】
【発明が解決しようとする課題】
【０００７】
摩擦攪拌を行うと、回転ツールと被接合金属部材（ジャケット本体及び封止体）との摩擦によって摩擦熱が発生する。封止体の厚さを小さくすると、摩擦熱によって封止体が変形するおそれがあるため、従来の液冷ジャケットの製造方法では、摩擦熱によって変形しない程度に封止体の厚さを大きくしなければならず、これに伴って段差部の高さも大きくしなければならなかった。
【０００８】
ここで、段差部の高さは不変としつつ封止体の厚さを大きくして、ジャケット本体の端面と封止体の表面とに段差が生じた状態で、ジャケット本体と封止体との突合せ部（内隅）に摩擦攪拌を行うことが考えられる。しかし、従来の回転ツールではショルダ部が内隅に接触するため、突合せ部の深い位置に回転ツールを挿入するのが困難となる。これにより、ジャケット本体と封止体とを十分な強度で接合するのが困難になるという問題がある。
【０００９】
そこで、本発明は、摩擦攪拌に伴う封止体の変形を抑制するとともに、好適に接合することができる液冷ジャケットの製造方法を提供することを課題とする。
【課題を解決するための手段】
【００１０】
前記課題を解決するために、本発明は、熱輸送流体が流れる凹部を有するジャケット本体と、前記凹部の開口部を封止する封止体とで構成される液冷ジャケットの製造方法であって、底部と前記底部の周縁から立ち上がる枠状の周壁部とを有するとともに、前記周壁部の端面よりも一段下がった位置に形成された段差底面と、前記段差底面から立ち上がる段差側面とを備えたジャケット本体を準備する準備工程と、前記段差側面の高さよりも大きい厚さ寸法の前記封止体を前記段差底面に載置して、前記段差側面と前記封止体の外周面とが突き合わされた突合せ部を形成する突合せ工程と、前記周壁部の端面と前記外周面とで形成される内隅に、攪拌ピンを備えた回転ツールを挿入し、前記攪拌ピンのみを前記ジャケット本体及び前記封止体に接触させた状態で前記突合せ部に摩擦攪拌を行う接合工程と、を含み、前記攪拌ピンの外周面には螺旋溝が刻設されており、前記螺旋溝を上から下に向かうにつれて左回りに形成し、前記接合工程では、前記封止体を前記回転ツールの進行方向に対して左側に配置し、前記回転ツールを右回転させるとともに、前記回転ツールの回転中心軸を前記封止体の外側に傾けた状態で、前記内隅に沿って前記回転ツールを前記封止体の周りに一周させて前記ジャケット本体と前記封止体とを接合することを特徴とする。
【００１１】
かかる製造方法によれば、厚さ寸法の大きい封止体を用いるため、摩擦熱による変形を防ぐことができる。また、回転ツールの攪拌ピンのみをジャケット本体及び封止体に接触させた状態で摩擦攪拌を行うため、突合せ部の深い位置まで攪拌ピンを挿入することができる。更に、ジャケット本体及び封止体の外部に溢れ出る金属の量を少なくすることができる。これにより、液冷ジャケットと封止体とを好適に接合することができる。
【００１２】
また、前記攪拌ピンは、基端部から離間するにつれて先細りになっていることが好ましい。
【００１４】
また、前記底部には、前記段差底面と面一の端面を備えた畝部が立設されており、前記突合せ工程では、前記畝部にも前記封止体を載置し、前記接合工程では、前記畝部と前記封止体とが重ね合わされた重合部に対して、前記回転ツールの攪拌ピンのみを前記封止体及び前記畝部に接触させた状態で摩擦攪拌することが好ましい。
【００１５】
かかる製造方法によれば、ジャケット本体と封止体とをより強固に接合することができる。
【００１６】
また、前記段差底面は、前記開口部の周縁に沿って形成される周縁部と、前記周縁部に連続して前記周縁部の外側に張り出す張出部とを備え、前記封止体は、前記周縁部に載置される本体部と、前記張出部に載置されるタブ部とを備え、前記接合工程では、前記張出部と前記タブ部とを接合した後に、前記周縁部と前記本体部とを摩擦攪拌することが好ましい。
【００１７】
かかる製造方法によれば、張出部とタブ部を先に摩擦攪拌することで、ジャケット本体に対して封止体を位置決めした状態で、ジャケット本体の周縁部と封止体の本体部とを摩擦攪拌できる。これにより、ジャケット本体と封止体とをより精度よく接合することができる。
【００１８】
また、前記畝部は、前記周壁部に接続しており、前記張出部は、前記畝部の延長線上に形成されており、前記接合工程では、前記回転ツールの攪拌ピンのみを前記畝部及び前記封止体に接触させた状態で、前記畝部と前記封止体との重合部に摩擦攪拌を行い、前記回転ツールの攪拌ピンを前記タブ部の表面から引き抜くことが好ましい。
【００１９】
かかる製造方法によれば、凹部から離れた位置に攪拌ピンの抜き穴が形成されることになるため、液冷ジャケットの水密性及び気密性を高めることができる。
また、本発明は、熱輸送流体が流れる凹部を有するジャケット本体と、前記凹部の開口部を封止する封止体とで構成される液冷ジャケットの製造方法であって、底部と前記底部の周縁から立ち上がる枠状の周壁部とを有するとともに、前記周壁部の端面よりも一段下がった位置に形成された段差底面と、前記段差底面から立ち上がる段差側面とを備えたジャケット本体を準備する準備工程と、前記段差側面の高さよりも大きい厚さ寸法の前記封止体を前記段差底面に載置して、前記段差側面と前記封止体の外周面とが突き合わされた突合せ部を形成する突合せ工程と、前記周壁部の端面と前記外周面とで形成される内隅に、攪拌ピンを備えた回転ツールを挿入し、前記攪拌ピンのみを前記ジャケット本体及び前記封止体に接触させた状態で前記突合せ部に摩擦攪拌を行う接合工程と、を含み、前記段差底面は、前記開口部の周縁に沿って形成される周縁部と、前記周縁部に連続して前記周縁部の外側に張り出す張出部とを備え、前記封止体は、前記周縁部に載置される本体部と、前記張出部に載置されるタブ部とを備え、前記接合工程では、前記張出部と前記タブ部とを接合した後に、前記内隅に沿って前記回転ツールを前記封止体の周りに一周させて前記周縁部と前記本体部とを摩擦攪拌し、前記ジャケット本体と前記封止体とを接合することを特徴とする。
また、前記底部には、前記段差底面と面一の端面を備えた畝部が立設されており、前記畝部は、前記周壁部に接続しており、前記張出部は、前記畝部の延長線上に形成されており、前記突合せ工程では、前記畝部にも前記封止体を載置し、前記接合工程では、前記回転ツールの攪拌ピンのみを前記畝部及び前記封止体に接触させた状態で、前記畝部と前記封止体との重合部に摩擦攪拌を行い、前記回転ツールの攪拌ピンを前記タブ部の表面から引き抜くことが好ましい。
【発明の効果】
【００２０】
本発明に係る液冷ジャケットの製造方法によれば、摩擦攪拌に伴う封止体の変形を抑制するとともに、好適に接合することができる。
【図面の簡単な説明】
【００２１】
【図１】本発明の実施形態に係る接合用回転ツールを示した側面図である。
【図２】本実施形態に係る液冷ジャケットを示す分解斜視図である。
【図３】本実施形態に係る液冷ジャケットを示す図であって、（ａ）は斜視図であり、（ｂ）は（ａ）のＩ−Ｉ断面図である。
【図４】本実施形態に係る液冷ジャケットの製造方法の載置工程を示す図であって、（ａ）は斜視図であり、（ｂ）は（ａ）のII-II断面図である。
【図５】本実施形態に係る液冷ジャケットの製造方法の第一接合工程を示す図であって、（ａ）は平面図であり、（ｂ）は（ａ）のIII-III断面図である。
【図６】本実施形態に係る液冷ジャケットの製造方法の第一接合工程を示す平面図である。
【図７】本実施形態に係る液冷ジャケットの製造方法の第二接合工程を示す図であり、（ａ）は平面図であり、（ｂ）は（ａ）のIV-IV断面図である。
【発明を実施するための形態】
【００２２】
本発明の実施形態に係る液冷ジャケット及び液冷ジャケットの製造方法について、図面を参照して詳細に説明する。まずは、本実施形態で用いる接合用回転ツールＦについて説明する。
【００２３】
図１に示すように、接合用回転ツールＦは、連結部Ｆ１と、攪拌ピンＦ２とで構成されている。接合用回転ツールＦは、特許請求の範囲の「回転ツール」に相当する。接合用回転ツールＦは、例えば工具鋼で形成されている。連結部Ｆ１は、摩擦攪拌装置（図示省略）の回転軸に連結される部位である。連結部Ｆ１は円柱状を呈し、ボルトが締結されるネジ孔Ｂ，Ｂが形成されている。
【００２４】
攪拌ピンＦ２は、連結部Ｆ１から垂下しており、連結部Ｆ１と同軸になっている。攪拌ピンＦ２は連結部Ｆ１から離間するにつれて先細りになっている。攪拌ピンＦ２の外周面には螺旋溝Ｆ３が刻設されている。本実施形態では、接合用回転ツールＦを右回転させるため、螺旋溝Ｆ３は、基端から先端に向かうにつれて左回りに形成されている。言い換えると、螺旋溝Ｆ３は、螺旋溝Ｆ３を基端から先端に向けてなぞると上から見て左回りに形成されている。
【００２５】
なお、接合用回転ツールＦを左回転させる場合は、螺旋溝Ｆ３を基端から先端に向かうにつれて右回りに形成することが好ましい。言い換えると、この場合の螺旋溝Ｆ３は、螺旋溝Ｆ３を基端から先端に向けてなぞると上から見て右回りに形成されている。螺旋溝Ｆ３をこのように設定することで、摩擦攪拌の際に塑性流動化した金属が螺旋溝Ｆ３によって攪拌ピンＦ２の先端側に導かれる。これにより、被接合金属部材（ジャケット本体２及び封止体３）の外部に溢れ出る金属の量を少なくすることができる。
【００２６】
接合用回転ツールＦを用いて摩擦攪拌を行う際には、被接合金属部材に回転した攪拌ピンＦ２のみを挿入し、被接合金属部材と連結部Ｆ１とは離間させつつ移動させる。言い換えると、攪拌ピンＦ２の基端部は露出させた状態で摩擦攪拌接合を行う。
【００２７】
摩擦攪拌を行う際には、例えば、先端にスピンドルユニット等の回転駆動手段を備えたロボットアームに接合用回転ツールＦを取り付けて摩擦攪拌を行うことができる。このような摩擦攪拌装置によれば、鉛直軸に対する接合用回転ツールＦの回転中心軸の角度を容易に変更することができる。
【００２８】
次に、本実施形態の液冷ジャケットについて説明する。図２の（ａ）及び（ｂ）に示すように、本実施形態に係る液冷ジャケット１は、ジャケット本体２と、封止体３とで構成されている。ジャケット本体２は、上方に開口した箱状体である。
【００２９】
ジャケット本体２は、底部１０と、周壁部１１と、畝部１２とを含んで構成されている。ジャケット本体２は、例えば、アルミニウム、アルミニウム合金、銅、銅合金、チタン、チタン合金、 マグネシウム、マグネシウム合金等摩擦攪拌可能な金属で形成されている。底部１０は、平面視矩形の板状を呈する。周壁部１１は、底部１０の周縁に立設されており、平面視矩形枠状を呈する。
【００３０】
周壁部１１は、同じ板厚からなる壁部１１Ａ，１１Ｂ，１１Ｃ，１１Ｄで構成されている。壁部１１Ａ，１１Ｂは短辺部となっており、互いに対向している。また、壁部１１Ｃ，１１Ｄは長辺部となっており、互いに対向している。底部１０及び周壁部１１の内部には凹部１３が形成されている。
【００３１】
周壁部１１の端面１１ａには、ジャケット本体２の開口部の周縁に沿って段差部１４が形成されている。段差部１４は、開口部の周縁に沿って形成される周縁部１５と、周縁部１５に連続して外側に張り出す張出部１６とで構成されている。
【００３２】
周縁部１５は、段差底面１５ａと、段差底面１５ａから立ち上がる段差側面１５ｂとで構成されている。段差底面１５ａは、平面視矩形枠状を呈する。張出部１６は、壁部１１Ａに形成されている。張出部１６は、段差底面１６ａと、段差底面１６ａから立ち上がる段差側面１６ｂとで構成されている。段差底面１６ａは、平面視半円状を呈する。段差底面１５ａ，１６ａは、周壁部１１の端面１１ａよりも一段下がった位置に形成されている。
【００３３】
畝部１２は、底部１０から立ち上がり、直方体を呈する。畝部１２は、壁部１１Ａに連続するとともに、壁部１１Ｂ側に延設されている。畝部１２と壁部１１Ｂとの間は離間している。畝部１２の端面１２ａと、段差底面１５ａ，１６ａとは面一になっている。張出部１６は、畝部１２の延長線上に形成されている。
【００３４】
封止体３は、ジャケット本体２の開口部を覆う金属部材である。封止体３の材料は特に制限されないが、本実施形態では、ジャケット本体２と同じ材料で形成されている。封止体３は、本体部２１と、タブ部２２と、複数のフィン２３とで構成されている。
【００３５】
本体部２１は、平面視矩形状を呈する板状部である。本体部２１は、周縁部１５に載置される部位である。タブ部２２は、本体部２１に連続するとともに外側に張り出している。タブ部２２は、平面視半円状を呈する。タブ部２２は、張出部１６に載置される部位である。
【００３６】
本体部２１及びタブ部２２は、ジャケット本体２の段差部１４に隙間なく嵌め合わされる形状になっている。本体部２１及びタブ部２２の板厚は一定になっている。本体部２１及びタブ部２２の板厚寸法は、段差側面１５ｂ，１６ｂの高さよりも大きくなっている。本実施形態では、本体部２１及びタブ部２２の板厚寸法は、段差側面１５ｂ，１６ｂの高さの２倍程度になっている。
【００３７】
フィン２３は、本体部２１の裏面２１ｂに形成される板状部である。フィン２３は、所定の間隔をあけて複数枚形成されている。
【００３８】
図３の（ａ）及び（ｂ）に示すように、液冷ジャケット１は、ジャケット本体２と封止体３とを摩擦攪拌によって接合されて一体化されている。液冷ジャケット１は、段差側面１５ｂ，１６ｂと封止体３の外周面（本体部２１の外周面及びタブ部２２の外周面）３ａとが突き合わされた突合せ部Ｊ１が摩擦攪拌によって連続的に接合されている。突合せ部Ｊ１において摩擦攪拌された部位には塑性化領域Ｗ１が形成されている。
【００３９】
また、液冷ジャケット１は、畝部１２の端面１２ａと本体部２１の裏面２１ｂとが重ね合わされた重合部Ｊ２が摩擦攪拌によって連続的に接合されている。重合部Ｊ２において摩擦攪拌された部位には塑性化領域Ｗ２が形成されている。液冷ジャケット１の内部には、熱を外部に輸送する熱輸送流体が流れる中空部が形成されている。
【００４０】
次に、本実施形態に係る液冷ジャケットの製造方法について説明する。液冷ジャケットの製造方法では、準備工程と、載置工程と、接合工程と、バリ切除工程とを行う。
【００４１】
準備工程は、成形してジャケット本体２と封止体３とを準備する工程である。
【００４２】
載置工程は、ジャケット本体２に封止体３を載置する工程である。図２に示すように、載置工程では、段差部１４に封止体３を載置する。これにより、図４の（ａ）及び（ｂ）に示すように、突合せ部Ｊ１及び重合部Ｊ２が形成される。突合せ部Ｊ１は、段差側面１５ｂ，１６ｂ（図２も参照）と封止体３の外周面３ａとが突き合わされる部位である。突合せ部Ｊ１は、封止体３の全周に亘って形成される。
【００４３】
重合部Ｊ２は、畝部１２の端面１２ａと、本体部２１の裏面２１ｂとが重ね合わされる部位である。重合部Ｊ２は、畝部１２の延長方向に亘って形成される。図４の（ａ）に示すように、ジャケット本体２に封止体３を載置すると、封止体３の上半分はジャケット本体２から露出した状態となる。
【００４４】
接合工程は、ジャケット本体２と封止体３とを摩擦攪拌により接合する工程である。本実施形態に係る接合工程では、第一接合工程と、第二接合工程を行う。
【００４５】
第一接合工程は、突合せ部Ｊ１に対して封止体３の全周に亘って摩擦攪拌を行う工程である。第一接合工程では、まず、開始位置ＳＰ１に接合用回転ツールＦを挿入する。開始位置ＳＰ１は、適宜設定すればよいが、本実施形態では、本体部２１とタブ部２２との境界部位に設定している。第一接合工程では、接合用回転ツールＦを、周壁部１１の端面１１ａと封止体３の外周面３ａとで構成される内隅に対して斜めに挿入する。そして、突合せ部Ｊ１に沿って封止体３の周りで一周させる。
【００４６】
図５の（ｂ）に示すように、第一接合工程では、接合用回転ツールＦの回転中心軸を鉛直軸に対して斜めに傾斜させつつ、攪拌ピンＦ２のみをジャケット本体２及び封止体３に接触させた状態で接合用回転ツールＦを相対移動させる。言い換えると、接合用回転ツールＦの回転中心軸を封止体３に対して外側に傾斜させつつ、攪拌ピンＦ２の基端側を露出させた状態で接合用回転ツールＦを相対移動させる。接合用回転ツールＦの移動軌跡には、塑性化領域Ｗ１が形成される。
【００４７】
図６に示すように、接合用回転ツールＦを封止体３の周りに一周させたら、開始位置ＳＰ１を通過させてタブ部２２の中央に設定した終了位置ＥＰ１で接合用回転ツールＦを引き抜く。接合用回転ツールＦが開始位置ＳＰ１を通過したら、接合用回転ツールＦを鉛直軸と平行にした状態で接合用回転ツールＦを相対移動させることが好ましい。第一接合工程を行うことで、突合せ部Ｊ１において、塑性化領域Ｗ１の始端と、終端側とが重複する。
【００４８】
第二接合工程は、重合部Ｊ２に対して摩擦攪拌を行う工程である。図７の（ａ）及び（ｂ）に示すように、第二接合工程では、まず、開始位置ＳＰ２に接合用回転ツールＦを挿入する。開始位置ＳＰ２は、適宜設定すればよいが、本実施形態では畝部１２の先端側に位置する本体部２１の表面２１ａに設定する。接合用回転ツールＦは、鉛直軸と平行にしつつ攪拌ピンＦ２のみをジャケット本体２及び封止体３に接触させた状態でタブ部２２側に向けて接合用回転ツールＦを相対移動させる。言い換えると、攪拌ピンＦ２の基端側は露出した状態で摩擦攪拌を行う。攪拌ピンＦ２の挿入深さは、少なくとも塑性化領域Ｗ２が重合部Ｊ２に達する程度に設定すればよいが、本実施形態では、攪拌ピンＦ２の先端が畝部１２に入り込むように設定している。
【００４９】
接合用回転ツールＦがタブ部２２に設定した終了位置ＥＰ２（終了位置ＥＰ１と同じ位置）に達したら、接合用回転ツールＦを引き抜く。
【００５０】
バリ切除工程は、摩擦攪拌によって発生したバリを切除する工程である。バリ切除工程では、内隅を構成する部位及び封止体３の表面等を切削して、塑性化領域Ｗ１，Ｗ２のバリを切除する。以上によって液冷ジャケット１が形成される。
【００５１】
以上説明した本実施形態に係る液冷ジャケット１によれば、厚さ寸法の大きい封止体３を用いるため、摩擦熱によって封止体３が変形するのを防ぐことができる。また、接合用回転ツールＦの攪拌ピンＦ２のみをジャケット本体２及び封止体３に接触させた状態で摩擦攪拌を行うため、突合せ部Ｊ１の深い位置まで攪拌ピンＦ２を挿入することができる。これにより、ジャケット本体２と封止体３とを好適に接合することができる。
【００５２】
また、接合用回転ツールＦの回転中心軸を封止体３の外側に傾けつつ摩擦攪拌を行うことで、ジャケット本体２と封止体３との内隅に容易に攪拌ピンＦ２を挿入できる。
【００５３】
また、本実施形態では畝部１２と封止体３とが重ね合わされた重合部Ｊ２に対しても摩擦攪拌を行うため、液冷ジャケット１の接合強度を向上させることができる。
【００５４】
また、接合工程において、張出部１６とタブ部２２とを先に摩擦攪拌することで、ジャケット本体２に対して封止体３を位置決めした状態で、ジャケット本体２の周縁部１５と封止体３の本体部２１とを摩擦攪拌できる。これにより、ジャケット本体２と封止体３とをより精度よく接合することができる。また、張出部１６及びタブ部２２を備えることで、摩擦攪拌の開始位置及び終了位置を当該部位に設定することができる。
【００５５】
また、張出部１６及びタブ部２２を備えるとともに、タブ部２２に摩擦攪拌の終了位置を設定することで、凹部１３から離れた位置に攪拌ピンＦ２の抜き穴が形成されることになる。このため、液冷ジャケット１の水密性及び気密性を高めることができる。また、本実施形態の第一接合工程ように、塑性化領域Ｗ１の始端と終端側とを重複（オーバーラップ）させることで、水密性及び気密性をより高めることができる。
【００５６】
また、摩擦攪拌の終了位置には攪拌ピンＦ２の抜き穴が形成されることになるが、当該抜き穴に肉盛溶接を行って補修する補修工程を行ってもよい。本実施形態では、終了位置ＥＰ１，ＥＰ２を同じ位置に設定しているため、一度の補修工程で抜き穴の補修が可能となる。
【００５７】
また、フィン２３は、必要に応じて設ければよいが、複数のフィン２３を設けることで、液冷ジャケット１の熱伝導性を高めることができる。
【００５８】
以上本発明の実施形態について説明したが、本発明の趣旨に反しない範囲において適宜設計変更が可能である。例えば、本実施形態の畝部１２は、周壁部１１に連続させたが、周壁部１１から離間させてもよい。また、畝部１２は底部１０から立ち上がるとともに本体部２１の裏面２１ｂに接触するようあればどのような形状であってもよい。なお、本実施形態ではジャケット本体２に畝部１２を設けたが、畝部１２は設けなくてもよい。また、張出部１６及びタブ部２２は省略してもよい。
【００５９】
また、本実施形態では、第一接合工程の開始位置ＳＰ１を本体部２１とタブ部２２との境界位置に設けたが、突合せ部Ｊ１上の他の位置に設定してもよい。また、開始位置ＳＰ１を周壁部１１の端面１１ａに設けてもよい。
【００６０】
また、本実施形態の第一接合工程では、突合せ部Ｊ１に対して摩擦攪拌を行うものであったが、図５の（ｂ）に示すように、攪拌ピンＦ２を深く挿入して段差底面１５ａと本体部２１の裏面２１ｂとの重合部（段差底面１６ａとタブ部２２の裏面２２ｂとの重合部）に対しても摩擦攪拌を行ってもよい。この場合、塑性流動化された金属が凹部１３側に流入しないように、攪拌ピンＦ２の挿入角度や段差底面１５ａ，１６ａの幅を設定することが好ましい。
【００６１】
また、第一接合工程及び第二接合工程は、途中で被接合金属部材から攪拌ピンＦ２を引き抜かず、連続して行ってもよい。また、本実施形態では、第一接合工程を行った後に、第二接合工程を行ったが、第二接合工程を先に行ってもよい。
【符号の説明】
【００６２】
１        液冷ジャケット
２        ジャケット本体
３        封止体
３ａ      外周面
１０      底部
１１      周壁部
１１ａ    端面
１２      畝部
１２ａ    端面
１３      凹部
１４      段差部
１５      周縁部
１５ａ    段差底面
１５ｂ    段差側面
１６      張出部
１６ａ    段差底面
１６ｂ    段差側面
Ｆ        接合用回転ツール（回転ツール）
Ｆ２      攪拌ピン
Ｊ１      突合せ部
Ｊ２      重合部
Ｗ１      塑性化領域
Ｗ２      塑性化領域
【図１】
0006337632.tif 000002
【図２】
0006337632.tif 000003
【図３】
0006337632.tif 000004
【図４】
0006337632.tif 000005
【図５】
0006337632.tif 000006
【図６】
0006337632.tif 000007
【図７】
0006337632.tif 000008